(57)【要約】【課題】十分な接続抵抗を維持しつつ、特に、比較的広い面積での接続における中央部での良好な導通を確保し、且つ、接続しようとする対象の基板に対して導電性粒子含有層が適度な粘着性を有しており、かつ導電性粒子含有層と離型フィルムとは適度な離型性と密着性とを有しているという仮固定性に優れた異方性導電フィルムなどの提供。【解決手段】  第１の電子部品の端子と第２の電子部品の端子とを異方性導電接続させる異方性導電フィルムであって、  接着層形成成分、及び導電性粒子を含有する導電性粒子含有層を有し、  測定温度範囲が１０℃〜２５０℃で、昇温速度が１０℃／分間の条件で吸熱ピーク温度を測定した場合における示差走査熱量測定において、  前記導電性粒子含有層が２つの吸熱ピークを示し、低温側の吸熱ピーク温度をＴ２、高温側の吸熱ピーク温度をＴ４とした時、Ｔ２が、３０℃以上であり、Ｔ４−Ｔ２が、０℃より大きく８０℃以下であることを特徴とする異方性導電フィルムである。【選択図】なし【特許請求の範囲】
【請求項１】
第１の電子部品の端子と第２の電子部品の端子との間に温度Ｔ３で設けた後に、温度Ｔ５で異方性導電接続させる異方性導電フィルムであって、
接着層形成成分、及び導電性粒子を含有する導電性粒子含有層を有し、
測定温度範囲が１０℃〜２５０℃で、昇温速度が１０℃／分間の条件で吸熱ピーク温度を測定した場合における示差走査熱量測定において、
前記導電性粒子含有層が２つの吸熱ピークを示し、低温側の吸熱ピーク温度をＴ２、高温側の吸熱ピーク温度をＴ４とした時、Ｔ２が、３０℃以上であり、かつＴ２＜Ｔ３＜Ｔ４＜Ｔ５の関係を満たす異方性導電フィルム。
【請求項２】
前記異方性導電フィルムが使用される室内温度をＴ１とした時、次式（１）を満たす、請求項１に記載の異方性導電フィルム。
〔数１〕
Ｔ１＜Ｔ２＜Ｔ３＜Ｔ４＜Ｔ５          （１）
【請求項３】
接着層形成成分が、結晶性樹脂を含有する請求項１又は２に記載の異方性導電フィルム。
【請求項４】
結晶性樹脂が、第１の結晶性樹脂、及び第２の結晶性樹脂からなる、少なくとも２種類の結晶性樹脂を含有する請求項３に記載の異方性導電フィルム。
【請求項５】
接着層形成成分が、更に非晶性樹脂を含有する請求項４に記載の異方性導電フィルム。
【請求項６】
導電性粒子含有層の平均厚みが、導電性粒子の平均粒子径の８０％から１４０％である請求項１から５のいずれかに記載の異方性導電フィルム。
【請求項７】
第１の結晶性樹脂の質量と、第２の結晶性樹脂の質量との比が、２５：７５〜７５：２５である請求項４から６のいずれかに記載の異方性導電フィルム。
【請求項８】
第１の結晶性樹脂、及び第２の結晶性樹脂の質量の和（Ｘ）と、非晶性樹脂の質量（Ｙ）との比が、（Ｘ）：（Ｙ）＝２５：７５〜７５：２５である請求項５から７のいずれかに記載の異方性導電フィルム。
【請求項９】
第１の結晶性樹脂が、結晶性ポリエステルを含有し、第２の結晶性樹脂が、結晶性ポリウレタン樹脂を含有し、非晶性樹脂が、非晶性ポリエステル樹脂を含有する請求項５から８のいずれかに記載の異方性導電フィルム。
【請求項１０】
導電性粒子の平均粒子径が、２μｍ〜４０μｍである請求項１から９のいずれかに記載の異方性導電フィルム。
【請求項１１】
第１の電子部品と第２の電子部品とを、請求項１から１０のいずれかに記載の異方性導電フィルムを介して、加熱押圧工程により異方性導電接続させる、接合体の製造方法。
【請求項１２】
第１の電子部品と第２の電子部品とを、請求項１から１０のいずれかに記載の異方性導電フィルムの熱硬化物を介して、異方性導電接続させている、接合体。
【発明の詳細な説明】
【技術分野】
【０００１】
本発明は、異方性導電フィルム、並びに、接続方法及び接合体に関する。
【背景技術】
【０００２】
従来より、電子部品同士を接続する手段として、異方性導電フィルム（ＡＣＦ；Ａｎｉｓｏｔｒｏｐｉｃ  Ｃｏｎｄｕｃｔｉｖｅ  Ｆｉｌｍ）が用いられている。
【０００３】
前記異方性導電フィルムは、導電性粒子を含有する樹脂混合物を、離型フィルム上に塗布し、乾燥して作製されるものである。電子部品間の接続方法としては、接続しようとする回路の一方に（もしくは接続しようとする回路の両方の場合もある）、前記離型フィルム上に形成した前記異方性導電フィルムを載せ、前記離型フィルム側から、所定の温度、圧力を加え、仮圧着し、前記離型フィルムを剥がし、もう一方の回路に位置合わせをした後、所定の温度、圧力、時間により本圧着する（あるいは、位置合わせした後、所定の温度、圧力、時間により仮圧着、その後本圧着する場合もある）ことによって、回路間の電気的接続を行うというものである。
【０００４】
ところで、離型フィルムを剥がす前の仮圧着時あるいは本圧着前の仮圧着時において、電子部品の組み立て工程の作業性を向上させ、信頼性の高い電気的接続を可能にするためには、例えば、前記異方性導電フィルムにおける導電性粒子含有層の粘着性が悪いと、前記離型フィルムを剥がす際、接続しようとしている回路基板から前記導電性粒子含有層が剥がれてしまうため、前記導電性粒子含有層が適度な粘着性を有している必要がある。また、例えば、前記離型フィルムの離型性が良すぎるとロール引き出し時に前記導電性粒子含有層と前記離型フィルムが剥がれてしまうことがあり、離型性が悪いと仮圧着後に前記離型フィルムを剥がす際、前記導電性粒子含有層が前記離型フィルムと一緒に剥がれてしまうため、前記導電性粒子含有層と前記離型フィルムとは適度な離型性と密着性とを有している必要がある。
【０００５】
そこで、上記要求を満足する仮圧着時の仮固定性能に優れた異方性導電フィルムの提供が望まれている。例えば、熱硬化性樹脂に液状のエポキシ樹脂を配合することにより仮貼り特性を向上させた異方性導電フィルムが知られている（特許文献１参照）。
しかし、実用面、作業面で満足のいくものとは言えず、改良の余地があった。
【０００６】
また、近年、電子部品同士の接続には、低温及び短時間での接続が要求されている。そこで、電子部品との接続が低温及び短時間で可能な非反応型異方性導電フィルムが研究されている。
しかし、非反応型異方性導電フィルムにおいて、仮固定性を向上させようと、上述した熱硬化性樹脂の異方性導電フィルムで用いられているような液状タイプの物質を配合させようとすると、耐熱性が大きく損なわれることがわかった。非反応型異方性導電フィルムにおいては仮固定性の問題が特に顕著になるという問題がある。
【０００７】
そこで、非反応型異方性導電フィルムにおいて、仮固定性に優れた異方性導電フィルムの提供が望まれている。
【０００８】
また、これまで、異方性導電フィルムは、ハンダ接続には不向きな微細配線の接続に使用されてきた。しかし、低温接続が可能になってきたことにより、比較的ラフな配線の接続も行われるようになってきた。
本来微細配線用に設計された異方性導電フィルムでは、狭い面積で圧着し、導電性粒子含有層を形成するバインダーが押し潰されることにより、該導電性粒子含有層が端子域外に流動し、該導電性粒子含有層の厚みが導電性粒子の径よりも薄くなることで、導電性粒子が潰れ、導電性を得る設計になっている。しかし、比較的広い面積の端子域を接続しようとした場合、該広い面積の中央部あたりの導電性粒子含有層は、圧着の際に端子域外に流動する前に硬化反応を生じて増粘してしまい、端子域外に流動されず、薄くなることができない。そのため、導電性粒子が十分に潰れず、良好な導通を得られないという問題がある。
その点、硬化反応を生じない、非反応型異方性導電フィルムであれば、硬化反応に伴う増粘が無いため、上記の問題が生じることなく、良好な導通が得られる。
しかし、非反応型異方性導電フィルムの場合、融点を有する結晶物質を含有しているために、タック性が低く、上述した仮固定性に劣るという問題がある。
【先行技術文献】
【特許文献】
【０００９】
【特許文献１】特開平５−１５４８５７号公報
【発明の概要】
【発明が解決しようとする課題】
【００１０】
本発明は、従来における前記諸問題を解決し、以下の目的を達成することを課題とする。即ち、本発明は、十分な接続抵抗を維持しつつ、特に、比較的広い面積での接続における中央部での良好な導通を確保し、且つ、接続しようとする対象の基板に対して導電性粒子含有層が適度な粘着性を有しており、かつ導電性粒子含有層と離型フィルムとは適度な離型性と密着性とを有しているという仮固定性に優れた異方性導電フィルム、並びに、該異方性導電フィルムを用いた接続方法及び接合体を提供することを目的とする。
【課題を解決するための手段】
【００１１】
前記課題を解決するための手段としては、以下の通りである。即ち、
＜１＞  第１の電子部品の端子と第２の電子部品の端子とを異方性導電接続させる異方性導電フィルムであって、
接着層形成成分、及び導電性粒子を含有する導電性粒子含有層を有し、
測定温度範囲が１０℃〜２５０℃で、昇温速度が１０℃／分間の条件で吸熱ピーク温度を測定した場合における示差走査熱量測定において、
前記導電性粒子含有層が２つの吸熱ピークを示し、低温側の吸熱ピーク温度をＴ２、高温側の吸熱ピーク温度をＴ４とした時、Ｔ２が、３０℃以上であり、Ｔ４−Ｔ２が、０℃より大きく８０℃以下であることを特徴とする異方性導電フィルムである。
＜２＞  接着層形成成分が、結晶性樹脂を含有する前記＜１＞に記載の異方性導電フィルムである。
＜３＞  結晶性樹脂が、第１の結晶性樹脂、及び第２の結晶性樹脂からなる、少なくとも２種類の結晶性樹脂を含有する前記＜２＞に記載の異方性導電フィルムである。
＜４＞  接着層形成成分が、更に非晶性樹脂を含有する前記＜３＞に記載の異方性導電フィルムである。
＜５＞  導電性粒子含有層の平均厚みが、導電性粒子の平均粒子径の８０％から１４０％である前記＜１＞から＜４＞のいずれかに記載の異方性導電フィルムである。
＜６＞  第１の結晶性樹脂の質量と、第２の結晶性樹脂の質量との比が、２５：７５〜７５：２５である前記＜３＞から＜５＞のいずれかに記載の異方性導電フィルムである。
＜７＞  第１の結晶性樹脂、及び第２の結晶性樹脂の質量の和（Ｘ）と、非晶性樹脂の質量（Ｙ）との比が、（Ｘ）：（Ｙ）＝２５：７５〜７５：２５である前記＜４＞から＜６＞のいずれかに記載の異方性導電フィルムである。
＜８＞  第１の結晶性樹脂が、結晶性ポリエステルを含有し、第２の結晶性樹脂が、結晶性ポリウレタン樹脂を含有し、非晶性樹脂が、非晶性ポリエステル樹脂を含有する前記＜４＞から＜７＞のいずれかに記載の異方性導電フィルムである。
＜９＞  導電性粒子の平均粒子径が、２μｍ〜４０μｍである前記＜１＞から＜８＞のいずれかに記載の異方性導電フィルムである。
＜１０＞  第１の電子部品の端子と第２の電子部品の端子とを異方性導電接続させる接続方法であって、
前記第２の電子部品の端子上に前記＜１＞から＜９＞のいずれかに記載の異方性導電フィルムの導電性粒子含有層を配置する第１の配置工程と、
前記導電性粒子含有層上に前記第１の電子部品を、前記第１の電子部品の端子が前記導電性粒子含有層と接するように配置する第２の配置工程と、
前記第１の電子部品を加熱押圧部材により加熱及び押圧する加熱押圧工程、とを含むことを特徴とする接続方法である。
＜１１＞  第１の電子部品の端子と第２の電子部品の端子とを異方性導電接続させる際の、接続面積が、１００ｍｍ２以上である前記＜１０＞に記載の接続方法である。
＜１２＞  前記＜１０＞から＜１１＞のいずれかに記載の接続方法により接続されたことを特徴とする接合体である。
【発明の効果】
【００１２】
本発明によれば、従来における前記諸問題を解決し、前記目的を達成することができ、十分な接続抵抗を維持しつつ、特に、比較的広い面積での接続における中央部での良好な導通を確保し、且つ、接続しようとする対象の基板に対して導電性粒子含有層が適度な粘着性を有しており、かつ導電性粒子含有層と離型フィルムとは適度な離型性と密着性とを有しており、対向部同士の仮固定性にも優れた異方性導電フィルム、並びに、該異方性導電フィルムを用いた接続方法及び接合体を提供することができる。
【発明を実施するための形態】
【００１３】
（異方性導電フィルム）
本発明の異方性導電フィルムは、導電性粒子含有層を少なくとも有し、更に必要に応じて剥離性基材などのその他の層や成分を有する。
前記異方性導電フィルムは、第１の電子部品の端子と第２の電子部品の端子とを異方性導電接続させる異方性導電フィルムである。
【００１４】
前記異方性導電フィルムは、以下の性質を示す。
測定温度範囲が１０℃〜２５０℃で、昇温速度が１０℃／分間の条件で吸熱ピーク温度を測定した場合における示差走査熱量測定において、
前記導電性粒子含有層が２つの吸熱ピークを示し、低温側の吸熱ピーク温度をＴ２、高温側の吸熱ピーク温度をＴ４とした時、Ｔ２は、３０℃以上であり、Ｔ４−Ｔ２は、０℃より大きく８０℃以下である。
上記性質を示す本発明の異方性導電フィルムは、比較的広い面積での接続における中央部での良好な導通を確保し、且つ仮固定性に優れた異方性導電フィルムとなる。
【００１５】
本発明の異方性導電フィルムを用いて後述する接続体を製造する際の好ましい実施態様として、測定温度範囲が１０℃〜２５０℃で、昇温速度が１０℃／分間の条件での示差走査熱量測定において、異方性導電フィルムが使用される室内温度をＴ１、仮圧着温度をＴ３、本圧着温度をＴ５とした時、前記Ｔ２と前記Ｔ４との関係が、次式（１）を満たすように設定する態様が挙げられる。
Ｔ１＜Ｔ２＜Ｔ３＜Ｔ４＜Ｔ５          （１）
上記態様とすることにより、Ｔ２の存在により、仮圧着温度において、前記導電性粒子含有層中の一部の材料が溶融するため、前記導電性粒子含有層は、タック力が生じ、仮固定性が向上する。Ｔ１では前記導電性粒子含有層中の結晶性の材料は、結晶状態であるため、タック性が無いかあるいは少なく、前記導電性粒子含有層の取り扱いは容易で、ハンドリング性は良好である。
Ｔ５より低い温度にＴ４が存在する。これにより、反応型異方性導電フィルムでは、広い面積における中央部での導通が困難であったが、本発明の異方性導電フィルムは、接着層形成成分の端子域外への流動が可能となり、導電性粒子が潰れ、良好な導通を確保することができる。
【００１６】
上記所望のＴ２、Ｔ４を有する前記異方性導電フィルムとするには、所望の温度に吸熱ピークを示す結晶性の材料を配合するとよい。該結晶性の材料については、後述する。
【００１７】
＜示差走査熱量測定（ＤＳＣ測定）＞
以下の条件でＤＳＣ測定を行うと、昇温時における吸熱開始温度、吸熱ピーク温度、及び吸熱量を求めることができる。
測定装置：Ｑ１００、ティー・エイ・インスツルメント社製
測定試料：５ｍｇ
測定温度範囲：１０℃〜２５０℃
昇温速度：１０℃／分間
【００１８】
＜導電性粒子含有層＞
前記導電性粒子含有層は、接着層形成成分と、導電性粒子とを少なくとも含有し、更に必要に応じてその他の成分を含有する。
【００１９】
＜＜接着層形成成分＞＞
前記接着層形成成分としては、特に制限はなく、目的に応じて適宜選択することができ、例えば、結晶性樹脂、非晶性樹脂などが挙げられる。
【００２０】
これらの中でも、前記結晶性樹脂と前記非晶性樹脂とを併用する場合は、前記異方性導電フィルムの接続抵抗を十分に維持しつつ、低温かつ短時間での電子部品との接続が可能となるため、好ましい。更に前記結晶性樹脂を２種類以上用い、２種類以上の前記結晶性樹脂と、前記非晶性樹脂とを併用する場合は、前記異方性導電フィルムの接続抵抗を十分に維持しつつ、特に、比較的広い面積での接続における中央部での良好な導通を確保し、且つ、仮固定性に優れ、低温かつ短時間での電子部品との接続が可能となるため、より好ましい。
【００２１】
−結晶性樹脂−
前記結晶性樹脂としては、結晶領域を有する樹脂であれば、特に制限はなく、目的に応じて適宜選択することができ、例えば、ポリエステル樹脂、ポリウレタン樹脂、ポリオレフィン樹脂、などが挙げられる。ここで、前記結晶性樹脂かどうかは、例えば、示差走査熱量測定において、昇温過程で吸熱ピークが観察されることにより確認できる。
本発明においては、所望のＴ２、Ｔ４を示す前記異方性導電フィルムとするためには、前記結晶性樹脂を２種類以上含有させるとよい。
特に好ましい態様として、２種類以上の結晶性樹脂のうち、第１の結晶性樹脂が、結晶性ポリエステル樹脂、第２の結晶性樹脂が、結晶性ポリウレタン樹脂であるとよい。
本発明では、前記第１の結晶性樹脂、及び前記第２の結晶性樹脂に加え、さらに他の結晶性樹脂を含有させてもよい。前記他の結晶性樹脂としては、例えば、前記第１の結晶性樹脂とは種類の異なる結晶性ポリエステル樹脂であっても、前記第２の結晶性樹脂とは種類の異なる結晶性ポリウレタン樹脂であっても、結晶性ポリエステル樹脂でも結晶性ポリウレタン樹脂でもない、結晶性ポリオレフィン樹脂などのその他の結晶性樹脂であってもよい。
前記ポリエステル樹脂としては、例えば、ポリエチレンテレフタレート樹脂、ポリブチレンテレフタレート樹脂などが挙げられる。
前記ポリオレフィン樹脂としては、例えば、ポリエチレン樹脂、ポリプロピレン樹脂、ポリブチレン樹脂、などが挙げられる。
【００２２】
前記第１の結晶性樹脂の質量（ｇ）と、前記第２の結晶性樹脂の質量（ｇ）との比としては、２５：７５〜７５：２５が好ましく、３０：７０〜７０：３０がより好ましい。
【００２３】
−非晶性樹脂−
前記非晶性樹脂としては、前記結晶性樹脂の説明において例示したものと同様のものが挙げられる。
本発明において前記非晶性樹脂を前記結晶性樹脂と併用する場合には、互いに同種の樹脂を併用するのが好ましく、例えば、結晶性ポリエステル樹脂と非晶性ポリエステル樹脂との組合せ、結晶性ポリウレタン樹脂と非晶性ポリウレタン樹脂との組合せ、結晶性ポリオレフィン樹脂と非晶性ポリオレフィン樹脂との組合せなどが好ましい。前記結晶性樹脂と前記非晶性樹脂とで同種のものを併用すると、前記結晶性樹脂と前記非晶性樹脂とを混合して前記結晶性樹脂が溶剤に溶解しやすい状態を作製できるため、前記結晶性樹脂がほぼ均一に含有された導電性粒子含有層を得ることができる。
そして、得られる導電性粒子含有層は、低温及び短時間での接続を可能にする。これは、得られる導電性粒子含有層を加熱して軟化した後に、加熱状態が解かれて常温に戻る際に、前記結晶性樹脂に由来して速やかに凝固するためと考えられる。
【００２４】
本発明において、導電性粒子含有層に２種類以上の結晶性樹脂を含有させた場合において、結晶性ポリエステル樹脂と結晶性ポリウレタン樹脂を含有させた場合には、非晶性樹脂として、非晶性ポリエステル樹脂でも、非晶性ポリウレタン樹脂でも好ましく用いることができるが、非晶性ポリエステル樹脂を用いるのが室温でのフィルムに可撓性を付与できる点で、より好ましい。
【００２５】
前記第１の結晶性樹脂、及び前記第２の結晶性樹脂の質量の和（Ｘ）（ｇ）と、前記非晶性樹脂の質量（Ｙ）（ｇ）との比としては、（Ｘ）：（Ｙ）＝２５：７５〜７５：２５が好ましく、（Ｘ）：（Ｙ）＝４０：６０〜６０：４０がより好ましい。
【００２６】
＜＜導電性粒子＞＞
前記導電性粒子としては、特に制限はなく、目的に応じて適宜選択することができ、例えば、金属粒子、金属被覆樹脂粒子などが挙げられる。
【００２７】
前記金属粒子としては、特に制限はなく、目的に応じて適宜選択することができ、例えば、ニッケル、コバルト、銀、銅、金、パラジウム、半田などが挙げられる。これらは、１種単独で使用してもよいし、２種以上を併用してもよい。
これらの中でも、ニッケル、銀、銅が好ましい。これらの金属粒子は、表面酸化を防ぐ目的で、その表面に金、パラジウムを施していてもよい。更に、表面に金属突起や有機物で絶縁皮膜を施したものを用いてもよい。
【００２８】
前記金属被覆樹脂粒子としては、樹脂粒子の表面を金属で被覆した粒子であれば、特に制限はなく、目的に応じて適宜選択することができ、例えば、樹脂粒子の表面をニッケル、銀、半田、銅、金、及びパラジウムの少なくともいずれかの金属で被覆した粒子などが挙げられる。更に、表面に金属突起や有機物で絶縁皮膜を施したものを用いてもよい。低抵抗を考慮した接続の場合、樹脂粒子の表面を銀で被覆した粒子が好ましい。
前記樹脂粒子への金属の被覆方法としては、特に制限はなく、目的に応じて適宜選択することができ、例えば、無電解めっき法、スパッタリング法などが挙げられる。
前記樹脂粒子の材質としては、特に制限はなく、目的に応じて適宜選択することができ、例えば、スチレン−ジビニルベンゼン共重合体、ベンゾグアナミン樹脂、架橋ポリスチレン樹脂、アクリル樹脂、スチレン−シリカ複合樹脂などが挙げられる。
【００２９】
前記導電性粒子は、異方性導電接続の際に、導電性を有していればよい。例えば、金属粒子の表面に絶縁皮膜を施した粒子であっても、異方性導電接続の際に前記粒子が変形し、前記金属粒子が露出するものであれば、前記導電性粒子である。
【００３０】
前記導電性粒子の平均粒子径としては、特に制限はなく、目的に応じて適宜選択することができるが、２μｍ〜４０μｍが好ましく、５μｍ〜３０μｍがより好ましく、１０μｍ〜２５μｍが更により好ましく、１０μｍ〜２０μｍが特に好ましい。
前記平均粒子径は、任意に１０個の導電性粒子について測定した粒子径の平均値である。
前記粒子径は、例えば、走査型電子顕微鏡観察により測定できる。
【００３１】
前記導電性粒子の含有量としては、特に制限はなく、目的に応じて適宜選択することができる。
【００３２】
＜剥離性基材＞
前記剥離性基材としては、仮圧着時に導電性粒子含有層から剥がされるフィルムであれば、特に制限なく用いることができ、例えば、剥離性基材の水に対する接触角が８０°以上である剥離性基材を用いることができる。
更に、例えば、シリコーン系フィルム、弗素系フィルム、シリコーン系や弗素系などの離型剤で離型処理されたＰＥＴ、ＰＥＮ、グラシン紙などが挙げられる。これらの中でも、シリコーン系の剥離性基材が好ましい。
前記剥離性基材の平均厚みとしては、特に制限はなく、目的に応じて適宜選択することができるが、１２μｍ〜７５μｍが好ましい。
【００３３】
＜異方性導電フィルムの製造方法＞
本発明では以下の工程により、異方性導電フィルムを製造するとよい。
接着層形成成分を溶剤に溶解しワニスを調製するワニス調製工程と、
その後導電性粒子を加えて異方性導電組成物を得る異方性導電組成物調製工程と、
前記異方性導電組成物を剥離性基材上に塗布し乾燥させる工程により異方性導電フィルムを製造する。
前記接着層形成成分に使用する溶剤としては、特に制限はなく、目的に応じて適宜選択することができ、例えば、メチルエチルケトン：トルエン：シクロヘキサノンの５０：４０：１０（質量比）の混合溶剤、トルエン：酢酸エチルの５０：５０（質量比）の混合溶剤などを用いることができる。
【００３４】
＜第１の電子部品及び第２の電子部品＞
前記第１の電子部品及び前記第２の電子部品としては、前記異方性導電フィルムを用いた異方性導電接続の対象となる、端子を有する電子部品であれば、特に制限はなく、目的に応じて適宜選択することができ、例えば、ガラス基板、フレキシブル基板、リジッド基板、ＩＣ（Ｉｎｔｅｇｒａｔｅｄ  Ｃｉｒｃｕｉｔ）チップ、ＴＡＢ（Ｔａｐｅ  Ａｕｔｏｍａｔｅｄ  Ｂｏｎｄｉｎｇ）、液晶パネルなどが挙げられる。前記ガラス基板としては、例えば、Ａｌ配線形成ガラス基板、ＩＴＯ配線形成ガラス基板などが挙げられる。前記ＩＣチップとしては、例えば、フラットパネルディスプレイ（ＦＰＤ）における液晶画面制御用ＩＣチップなどが挙げられる。
【００３５】
前記異方性導電フィルムにおける導電性粒子含有層の平均厚みとしては、特に制限はなく、目的に応じて適宜選択することができるが、５μｍ〜５０μｍが好ましく、８μｍ〜１６μｍがより好ましい。
本発明においては、導電性粒子の平均粒子径を考慮して前記導電性粒子含有層の平均厚みを設定するのが、より好ましく、前記導電性粒子含有層の平均厚みとして、導電性粒子の平均粒子径の８０％から１４０％であるとよい。
【００３６】
（接続方法）
本発明の接続方法は、第１の配置工程と、第２の配置工程と、加熱押圧工程とを少なくとも含み、更に必要に応じて、剥離性基材の剥離工程などのその他の工程を含む。
前記接続方法は、第１の電子部品の端子と第２の電子部品の端子とを異方性導電接続させる方法である。
【００３７】
前記第１の電子部品、及び前記第２の電子部品としては、特に制限はなく、目的に応じて適宜選択することができ、例えば、本発明の前記異方性導電フィルムの説明で例示した前記第１の電子部品、及び前記第２の電子部品がそれぞれ挙げられる。
【００３８】
本発明の異方性導電性フィルムを用いると、広い面積での接続における中央部での良好な導通を確保することができるため、第１の電子部品の端子と第２の電子部品の端子とを異方性導電接続させる際の接続面積が、１００ｍｍ２以上であっても、本発明の異方性導電フィルムを用いれば、第１の電子部品の端子と第２の電子部品の端子とを良好に接続することができる。
【００３９】
＜第１の配置工程＞
前記第１の配置工程としては、前記第２の電子部品の端子上に本発明の前記異方性導電フィルムの導電性粒子含有層を配置する工程であれば、特に制限はなく、目的に応じて適宜選択することができる。
【００４０】
＜第２の配置工程＞
前記第２の配置工程としては、前記導電性粒子含有層上に前記第１の電子部品を、前記第１の電子部品の端子が前記導電性粒子含有層と接するように配置する工程であれば、特に制限はなく、目的に応じて適宜選択することができる。
【００４１】
＜加熱押圧工程＞
前記加熱押圧工程としては、前記第１の電子部品を加熱押圧部材により加熱及び押圧する工程であれば、特に制限はなく、目的に応じて適宜選択することができる。
前記加熱押圧部材としては、例えば、加熱機構を有する押圧部材などが挙げられる。前記加熱機構を有する押圧部材としては、例えば、ヒートツールなどが挙げられる。
前記加熱の温度としては、特に制限はなく、目的に応じて適宜選択することができるが、１００℃〜１４０℃が好ましい。
前記押圧の圧力としては、特に制限はなく、目的に応じて適宜選択することができるが、２ＭＰａ〜６ＭＰａが好ましい。
前記加熱及び押圧の時間としては、特に制限はなく、目的に応じて適宜選択することができるが、２分間〜２０分間が好ましい。
【００４２】
＜その他の工程＞
＜＜剥離性基材の剥離工程＞＞
前記その他の工程としては、例えば、前記異方性導電フィルムの剥離性基材を導電性粒子含有層から剥離する、剥離性基材の剥離工程が挙げられる。
【００４３】
（接合体）
本発明の接合体は、上記接続方法により接続された接合体であればよく、第１の電子部品と、第２の電子部品と、導電性粒子含有層とを少なくとも有し、更に必要に応じて、その他の部材を有する。
【実施例】
【００４４】
以下、実施例及び比較例を挙げて、本発明をさらに具体的に説明するが、本発明は、これらに限定されるものではない。なお、「部」は、質量部を表わす。
【００４５】
（実施例１）
＜異方性導電フィルムの作製＞
第１の結晶性樹脂Ａ１であるアロンメルトＰＥＳ−１１１ＥＥ（東亜合成株式会社製、結晶性ポリエステル樹脂を主成分とする結晶性樹脂）８０質量部、第２の結晶性樹脂Ａ２であるデスモコール５４０（住化バイエルウレタン株式会社製、結晶性線状ポリウレタン樹脂）４０質量部、非晶性樹脂Ａ３であるエリーテルＵＥ３５００（ユニチカ株式会社製、非晶性ポリエステル樹脂  重量平均分子量３０，０００）８０質量部、及び混合溶剤（メチルエチルケトン（ＭＥＫ）：トルエン：シクロヘキサノン＝５０：４０：１０（質量比））４００質量部を混合及び撹拌し、溶解液を作製し、混合ワニスを得た。
【００４６】
続いて、前記混合ワニスに、平均粒子径１０μｍの球状Ａｇめっき樹脂粒子（下記の製造方法で得られた導電性粒子）５質量部を加えて、異方性導電組成物を得た。
得られた異方性導電組成物を、シリコーン系の離型剤で離型処理された平均厚みが５０μｍのＰＥＴ（ポリエチレンテレフタレート）フィルム上に乾燥後の平均厚みが１２μｍとなるように塗布し、７０℃で１０分間乾燥させ、異方性導電フィルムを作製した。
【００４７】
−シリコーン系離型処理フィルムの作製−
付加反応型シリコーン溶液（信越化学工業株式会社の商品名「ＫＳ−８４７」、シリコーン濃度３０質量％）を１３質量部と、白金硬化触媒（信越化学工業株式会社製の商品名「ＰＬ−５０Ｔ」）を０．３質量部とを、トルエン４０質量部とメチルエチルケトン４７質量部の混合溶媒に添加して剥離層用の塗布液を作成した。
上記剥離層用の塗布液を用い、平均厚み５０μｍで両面未処理のＰＥＴフィルム上に塗布、乾燥し、シリコーン系剥離フィルムを得た。
尚、これら塗布液の塗布にはコイルバーを用いた。塗布層の硬化は、全体を１６０℃で１分間加熱した。シリコーン系離型材の乾燥後の平均厚みは０．１μｍであった。
【００４８】
−導電性粒子の製造−
−−ジビニルベンゼン系樹脂粒子の製造−−
ジビニルベンゼン、スチレン、及びブチルメタクリレートの混合比を調整した溶液に、重合開始剤としてベンゾイルパーオキサイドを投入して高速で均一攪拌しながら加熱を行い、重合反応を行うことにより微粒子分散液を得た。前記微粒子分散液をろ過し減圧乾燥することにより微粒子の凝集体であるブロック体を得た。更に、前記ブロック体を粉砕することにより、ジビニルベンゼン系樹脂粒子を得た。
−−樹脂粒子の銀めっき−−
銀塩として硝酸銀４．２５ｇを純水６２５ｍＬに室温で溶解した溶液に、還元剤としてベンズイミダゾール１５ｇを加えて溶解し、当初生成した沈殿が完全に溶解したのを確認した後、錯化剤としてコハク酸イミド５ｇ、及びクエン酸１水和物３ｇを溶解し、その後、結晶調整剤としてグリオキシル酸１３ｇを投入し完全溶解させ無電解銀メッキ液を調製した。
次に、上記で得られた前記ジビニルベンゼン系樹脂粒子を前記無電解銀メッキ液に投入し、この液を攪拌しながら加熱して温度を５０℃に保った。その後、ブフナー漏斗で濾別して粒子を分離し真空乾燥機で８０℃２時間乾燥し、平均粒子径１０μｍの球状Ａｇめっき樹脂粒子（導電性粒子）を得た。
【００４９】
＜示差走査熱量測定（ＤＳＣ測定）＞
上記で得られた本発明の異方性導電フィルムの導電性粒子含有層に対し、以下の条件でＤＳＣ測定を行い、昇温時における吸熱ピーク温度（Ｔ２及びＴ４）を求めた。結果を表１−１に示す。なお、吸熱ピークが観察され難い場合、吸熱温度領域の吸熱開始温度と吸熱終了温度の2点間における吸熱が最大となる温度を吸熱ピーク温度として取扱う事とする。
測定装置：Ｑ１００、ティー・エイ・インスツルメント社製
測定試料：５ｍｇ
測定温度範囲：１０℃〜２５０℃
昇温速度：１０℃／分間
【００５０】
＜ラミネート性の評価＞
設定７０℃のホットステージ上に、平均厚みが２５μｍのＰＥＴフィルムをセットし、その上に５０ｍｍ×２５ｍｍにカットした本発明の異方性導電フィルムを配置して、５ｋｇのハンドローラーで２往復加圧後、異方性導電フィルムから剥離性基材を剥離した。下記基準に従って評価した。結果を表１−１に示す。
［評価基準］
○：剥離性基材を剥離した際、導電性粒子含有層に折れ・シワ・欠け等が発生せずに均一にラミネートできた場合
△：剥離性基材を剥離した際、導電性粒子含有層に折れ・シワ・欠け等が若干発生するが、ラミネート自体はできた場合
×：剥離性基材を剥離した際、導電性粒子含有層に折れ・シワ・欠け等が発生して均一にラミネートできない場合
【００５１】
＜仮固定性の評価＞
設定７０℃ホットステージ上に、平均厚みが２５μｍのＰＥＴフィルムをセットし、その上に５０ｍｍ×２５ｍｍにカットした本発明の異方性導電フィルムを配置して、５ｋｇのハンドローラーで２往復加圧後、異方性導電フィルムから剥離性基材を剥離した。
その上に、端子部の平均厚みが２５μｍの３層構造のフレキシブル回路基板（以下、「ＦＰＣ」ともいう）を重ね合わせた後、ＦＰＣの上からＰＥＴフィルムとＦＰＣを仮固定する目的で、再度５ｋｇのハンドローラーにて２往復加圧して仮接着サンプルを作製した。下記基準に従って評価した。結果を表１−１に示す。
［評価基準］
○：ＦＰＣとＰＥＴフィルムとの仮接着性に問題無く、互いに外れない場合
×：ＦＰＣとＰＥＴフィルムとが仮接着し難く、互いに外れてしまい、仮接着サンプルが作製できない場合
【００５２】
＜接合体の製造＞
以下の方法により試験片Ａ及びＢの２種類の接合体を製造した。
−試験片Ａ−
対象部材−１として、端子部の平均厚みが２５μｍの３層構造のＦＰＣ（端子部面積２０ｍｍ×５ｍｍ＝１００ｍｍ２）を用いた。
対象部材−２として、平均厚みが２５μｍのＰＥＴフィルムを用いた。
−試験片Ｂ−
対象部材−１として、端子部の平均厚みが２５μｍの３層構造のＦＰＣ（端子部面積５０ｍｍ×２５ｍｍ＝１２５０ｍｍ２）を用いた。
対象部材−２として、平均厚みが２５μｍのＰＥＴフィルムを用いた。
【００５３】
前記仮接着サンプルの作製と同様に、試験片Ａ、試験片Ｂの組合せで仮固定サンプルを作成後、下記の熱プレス条件で、前記対象部材−１側から加熱及び押圧し、接合体を得た。
熱源の設定温度：１１０℃
ガラスステージの設定温度：９０℃
推力：５００ｋｇｆ／１２５０ｍｍ２
加圧時間：３分
【００５４】
＜＜面内中央部の粒子潰れ評価＞＞
得られた２種類の接合体（試験片Ａ及び試験片Ｂ）に対して、それぞれの試験片を金属顕微鏡にセットし、試験片中央部における導電性粒子の潰れを確認した。以下の評価基準で評価した。結果を表１−１に示す。
〔評価基準〕
○：導電性粒子が潰れて、面方向の粒径が潰れる前の１．２倍以上になっている
△：導電性粒子が潰れているが、面方向の粒径が潰れる前の１．１倍以上１．２倍未満
×：導電性粒子が潰れているが、面方向の粒径が潰れる前の１．１倍未満
【００５５】
＜＜総合評価＞＞
上述した、ラミネート性の評価、仮固定性の評価、面内中央部の粒子潰れ評価の３つの結果を以下の評価基準で総合評価した。結果を表１−１に示す。
〔評価基準〕
○：３つの評価が全て○
△：３つの評価のうち×がなく、１つ以上△がある
×：３つの評価のうち１つ以上×がある
【００５６】
（実施例２〜７）
実施例１において、接着層形成成分の各含有量を表１−１に記載の配合に変えた以外は、実施例１と同様にして、異方性導電フィルム及び接合体を作製した。
得られた異方性導電フィルム及び接合体について、実施例１と同様の評価を行った。結果を表１−１に示す。
【００５７】
（実施例８）
実施例１において、第２の結晶性樹脂Ａ２であるデスモコール５４０を、デスモコール５３０（住化バイエルウレタン株式会社製、結晶性線状ポリウレタン樹脂）に変え、乾燥後の導電性粒子含有層の平均厚みを表１−２に記載の厚みに変えた以外は、実施例１と同様にして、異方性導電フィルム及び接合体を作製した。
得られた異方性導電フィルム及び接合体について、実施例１と同様の評価を行った。結果を表１−２に示す。
【００５８】
（実施例９）
実施例１において、第１の結晶性樹脂Ａ１であるアロンメルトＰＥＳ−１１１ＥＥを、バイロンＧＡ−６４００（東洋紡株式会社製、結晶性ポリエステル樹脂を主成分とする結晶性樹脂）に変えた以外は、実施例１と同様にして、異方性導電フィルム及び接合体を作製した。
得られた異方性導電フィルム及び接合体について、実施例１と同様の評価を行った。結果を表１−２に示す。
【００５９】
（実施例１０〜１１）
実施例１において、乾燥後の導電性粒子含有層の平均厚みを表１−２に記載の厚みに変えた以外は、実施例１と同様にして、異方性導電フィルム及び接合体を作製した。
得られた異方性導電フィルム及び接合体について、実施例１と同様の評価を行った。結果を表１−２に示す。
【００６０】
（実施例１２〜１５）
実施例１において、接着層形成成分の各含有量を表１−３に記載の配合に変えた以外は、実施例１と同様にして、異方性導電フィルム及び接合体を作製した。
得られた異方性導電フィルム及び接合体について、実施例１と同様の評価を行った。結果を表１−３に示す。
【００６１】
（比較例１）
実施例１において、第２の結晶性樹脂Ａ２であるデスモコール５４０を、ニッポラン５１９６（日本ポリウレタン工業株式会社製、ポリカーボネート骨格のポリウレタン樹脂）に変えた以外は、実施例１と同様にして、異方性導電フィルム及び接合体を作製した。
得られた異方性導電フィルム及び接合体について、実施例１と同様の評価を行った。比較例１では、ラミネート、及び仮固定できず、面内中央部の粒子潰れの試験は行えなかった。結果を表１−４に示す。
【００６２】
（比較例２）
実施例１において、第２の結晶性樹脂Ａ２であるデスモコール５４０を、デスモコール１７６（住化バイエルウレタン株式会社製、結晶性線状ポリウレタン樹脂）に変えた以外は、実施例１と同様にして、異方性導電フィルム及び接合体を作製した。
得られた異方性導電フィルム及び接合体について、実施例１と同様の評価を行った。結果を表１−４に示す。
【００６３】
（比較例３）
実施例１において、第１の結晶性樹脂Ａ１であるアロンメルトＰＥＳ−１１１ＥＥを、アロンメルトＰＥＳ１２６Ｅ（東亜合成株式会社製、結晶性ポリエステル樹脂を主成分とする結晶性樹脂）に変えた以外は、実施例１と同様にして、異方性導電フィルム及び接合体を作製した。
得られた異方性導電フィルム及び接合体について、実施例１と同様の評価を行った。結果を表１−４に示す。
【００６４】
【表１−１】
2018125291.tif 000002
【００６５】
【表１−２】
2018125291.tif 000003
【００６６】
【表１−３】
2018125291.tif 000004
【００６７】
【表１−４】
2018125291.tif 000005
表１−１〜表１−４における各組成の配合量（含有量と同じ）の単位は質量部である。
【００６８】
実施例１〜１５から、本発明の異方性導電フィルムが、十分な接続抵抗を維持しつつ、特に、比較的広い面積での接続における中央部での良好な導通を確保し、且つ、仮圧着時のラミネート性、仮接着性が良く、仮固定性に優れていることが確認できた。
実施例１０、１１と比較した実施例１〜７の結果から、異方性導電フィルムの平均厚みが、導電性粒子の平均粒子径の８０％から１４０％であるとよいことが確認できた。
また、実施例１４、１５と比較した実施例１〜７の結果から、第１の結晶性樹脂の質量と、第２の結晶性樹脂の質量との比が、２５：７５〜７５：２５であると、広い面積での接続における中央部での良好な導通、及び仮固定性により優れることが確認できた。
また、実施例１２、１３と比較した実施例１〜７の結果から、第１の結晶性樹脂、及び第２の結晶性樹脂の質量の和（Ｘ）と、非晶性樹脂の質量（Ｙ）との比が、（Ｘ）：（Ｙ）＝２５：７５〜７５：２５であると、広い面積での接続における中央部での良好な導通、及び仮固定性により優れることが確認できた。
【産業上の利用可能性】
【００６９】
本発明の異方性導電フィルムは、十分な接続抵抗を維持しつつ、特に、比較的広い面積での接続における中央部での良好な導通を確保し、且つ、接続しようとする対象の基板に対して導電性粒子含有層が適度な粘着性を有しており、かつ導電性粒子含有層と離型フィルムとは適度な離型性と密着性とを有しているという仮固定性に優れているため、基板の端子と電子部品の端子とを異方性導電接続させて接合体を製造する際の接続材料として好適に用いることができる。